ФЛЮСУЮЩИЙ МАТЕРИАЛ, СПОСОБ ЕГО ПОЛУЧЕНИЯ, АГЛОМЕРАЦИОННАЯ СМЕСЬ И ИСПОЛЬЗОВАНИЕ ШЛАКА ВТОРИЧНОЙ МЕТАЛЛУРГИИ

2
3
2
1. Флюсующий материал для агломерации на основе шлаков вторичной металлургии, отличающийся тем, что он содержит переплавленные смеси оксидов CaO, AlO, SiO, MgO, MnO, FeO и других соединений, образующих эвтектики с температурой плавления ниже, чем 1600°C, и общее содержание указанных оксидов выше, чем 75  мас. %, при этом содержание CaO выше, чем 40 мас. %, а содержание серы ниже, чем 2,5 мас. %, при этом, по меньшей мере, 90 мас. % флюсующего материала имеет размер зерен менее 100 мм и оптимально, менее 10 мм.
2
2
3
2. Флюсующий материал по п. 1, отличающийся тем, что флюсующий материал дополнительно содержит известь, известняк, доломит, доломитовый известняк, магнезит, мелкий кокс, материалы отходов или побочные продукты металлургической или цементной промышленности, при этом отношение CaO/SiO и CaO/AlO полученного в результате флюсующего материала выше, чем 1,25.
3. Способ получения флюсующего материала для агломерации на основе шлаков вторичной металлургии, отличающийся тем, что шлак вторичной металлургии постепенно охлаждают со скоростью охлаждения до 200°C в час до температуры ниже температуры отверждения, причем шлак самопроизвольно разрушается и при необходимости оставшуюся часть шлака регулируют по гранулометрическому составу так, что, по меньшей мере, 90 мас. % полученного флюсующего материала имеют размер зерен менее 100 мм, а оптимально менее 10 мм.
2
2
3
4. Способ по п. 3, отличающийся тем, что флюсующий материал смешивают с другими флюсующими материалами, такими как известь, известняк, доломит, доломитовый известняк, магнезит, мелкий кокс, материалы отходов или побочные продукты металлургической или цементной промышленности, так что полученный в результате флюсующий материал имеет отношение CaO/SiO и CaO/AlO выше, чем 1,25.
2
3
5. Агломерационная смесь для получения агломерата, предназначенного для использования в качестве шихты в доменной печи, отличающаяся тем, что она состоит из содержащей металлы шихты для агломерации, и меньше чем 10 мас. %, оптимально 0,5-1,5 мас. %, от всей шихты флюсующего материала по п. 1 и/или 2, при этом полученная в результате агломерационная смесь содержит меньше чем 5 мас. % AlO.
6. Применение шлаков вторичной металлургии в качестве флюсующих материалов для приготовления агломерационной смеси для получения агломерата, предназначенного для использования в качестве шихты в доменных печах.